(57)【要約】      （修正有）【課題】ガスバリア性を有し、基板に封止を施しても基板の反りが発生せず、ダイシングに適した硬度を持つ透明な硬化物を与える硬化性シリコーン系組成物を提供する。【解決手段】(Ａ)(a)下記一般式(1)：2012046604.tif 000017［式中、Ｒは非置換のまたはハロゲン原子等で置換された１価炭化水素基またはアルコキシ基］で表される、ＳｉＨ結合を１分子中に２個有する化合物と、(b)付加反応性炭素−炭素二重結合を１分子中に２個有する多環式炭化水素と、の付加反応生成物であって、かつ、付加反応性炭素−炭素二重結合を１分子中に２個有する付加反応生成物、(Ｂ)１分子中にＳｉＨ結合を３個以上とフェニル基とを含有する直鎖状シロキサン、(Ｃ)アルコキシシリル基および／またはエポキシ基と、ＳｉＨ結合とを有するシロキサン化合物、ならびに、(Ｄ)ヒドロシリル化反応触媒を含む硬化性シリコーン系組成物。【選択図】なし【特許請求の範囲】
【請求項１】
(Ａ)(a)下記一般式(1)：
【化１】
2012046604.tif 000016
［式中、Ｒは独立に非置換のまたはハロゲン原子、シアノ基もしくはグリシドキシ基で置
換された炭素原子数１〜12の１価炭化水素基または炭素原子数１〜６アルコキシ基である。］
で表されるケイ素原子に結合した水素原子を１分子中に２個有する化合物と、
(b)付加反応性炭素−炭素二重結合を１分子中に２個有する多環式炭化水素と、
の付加反応生成物であって、かつ、付加反応性炭素−炭素二重結合を１分子中に２個有する付加反応生成物、
(Ｂ)ケイ素原子に結合した水素原子を１分子中に３個以上有し、かつ、フェニル基を含有する直鎖状シロキサン、
(Ｃ)アルコキシシリル基およびエポキシ基からなる群から選ばれる少なくとも１種の官能基と、ケイ素原子に結合した水素原子と、を有するシロキサン化合物、ならびに、
(Ｄ)ヒドロシリル化反応触媒
を含む硬化性シリコーン系組成物。
【請求項２】
請求項１に係る組成物であって、前記(b)の多環式炭化水素が、5-ビニルビシクロ[2.2.1]ヘプト-2-エン、6-ビニルビシクロ[2.2.1]ヘプト-2-エンまたは前記両者の組み合わせである、硬化性シリコーン系組成物。
【請求項３】
請求項１または２に係る組成物であって、前記(Ｂ)成分が、下記一般式（２）で表される直鎖状シロキサンである、硬化性シリコーン系組成物。
R’3SiO（R’2SiO）ｎSiR’3              （２）
［式中、R’は、独立に水素原子、非置換のまたはハロゲン原子、シアノ基もしくはグリシドキシ基で置換された炭素原子数１〜12の１価炭化水素基であり、但し、１分子中のR'の少なくとも３個は水素原子で、かつ、１分子中のR'の少なくとも１個はフェニル基であり、ｎは0〜100の数を示す。］
【請求項４】
前記（Ａ）成分が、前記（a）成分と該、（a）に対して過剰モル量の前記（b）成分とを、白金担持カーボンの存在下で付加反応させ、その後、該白金担持カーボンをろ過により除去することを含む方法により得られた付加反応性生物である請求項１〜３のいずれか１項に係る硬化性シリコーン系組成物。
【請求項５】
請求項１〜４のいずれか１項に係る組成物であって、その硬化物がガスバリア性を有する前記硬化性シリコーン系組成物。
【請求項６】
本組成物を１mm厚のシートに成形硬化させたときに、該シートの２３℃における酸素ガス透過率が300ｃｍ３／m2・day以下である請求項５に係る硬化性シリコーン系組成物
【請求項７】
請求項１〜４のいずれか１項に係る組成物であって、基板上に塗布後、該組成物を硬化させたときに該基板の変形が起こらす、かつ、得られた硬化物の硬度（ＳｈｏｒｅＤ）が５０以上であるダイシング加工が可能な前記硬化性シリコーン系組成物。
【請求項８】
光学デバイスまたは光学部品用材料として用いられる請求項１〜７のいずれか１項に係る硬化性シリコーン系組成物。
【請求項９】
請求項１〜４のいずれか１項に記載の組成物を硬化させて得られ、厚さ１ｍｍ換算で、２３℃において酸素ガス透過率が300ｃｍ３／m2・day以下である硬化物。
【発明の詳細な説明】
【技術分野】
【０００１】
本発明は、光学機器用部材、電子機器用絶縁材またはコーティング材料として有用な、多環式炭化水素骨格含有成分を含む硬化性シリコーン系組成物に関する。
【背景技術】
【０００２】
近年、光学機器用部材、特に光エネルギーの大きな青色発光ダイオード（ＬＥＤ）や白色発光ダイオード（ＬＥＤ）の封止材料を初めとして、シリコーン樹脂のＬＥＤ関連の様々な用途への利用が進んでいる。こうした状況下、封止材に対して種々の耐久性が要求されている。
シリコーン封止材料に着目してみると、耐光性や耐熱変色性に優れる利点がある一方、シリコーンは特性としてガス透過性を有するために、外部からの腐食性ガスの浸入により銀電極が変色し、その結果、ＬＥＤの輝度が低下してしまうことがある。
【０００３】
一方、ＬＥＤの封止工程に着目すると、カップ状のデバイスに封止材をディスペンス方式で行なう方法の他、多数のＬＥＤチップを搭載した基板に対して、封止樹脂を一括塗布し、樹脂を硬化させた後に、ダイシングによって個片化する製造方法も採用されている。このような製造方法において高硬度のシリコーン封止材を用いた場合、硬化収縮によって基板の反りが発生し、精密なダイシングができないことがある。
【０００４】
先に、本発明者は、付加反応性炭素−炭素二重結合を１分子中に２個有する多環式炭化水素骨格含有化合物とケイ素原子に結合した水素原子を１分子中に少なくとも３個以上有する化合物とヒドロシリル化触媒を必須成分として含む硬化性組成物を提案した（特許文献１）。しかしながら、この組成物を加熱硬化させた硬化物はガスバリア性に劣るため、銀電極が変色することがある。また、基板上に塗布し、樹脂を硬化させた場合に基板に反りが発生し、精密なダイシング加工ができない問題点があった。
【先行技術文献】
【特許文献】
【０００５】
【特許文献１】特開２００５−１３３０７３号公報
【発明の概要】
【発明が解決しようとする課題】
【０００６】
上記従来技術の問題点に鑑み、本発明は、ガスバリア性を有し、かつ、多数のＬＥＤチップを搭載した基板に対して封止を施しても基板の反りが発生せず、それでいてダイシングするのに十分な硬度を持つ透明な硬化物を与える硬化性シリコーン系組成物を提供することを目的とする。
【課題を解決するための手段】
【０００７】
本発明者らは、上記目的を達成するために鋭意検討を行った結果、本発明を完成させるに至った。
即ち、本発明は、
(Ａ)(a)下記一般式(1)：
【０００８】
【化１】
2012046604.tif 000002
【０００９】
［式中、Ｒは独立に非置換のまたはハロゲン原子、シアノ基もしくはグリシドキシ基で置
換された炭素原子数１〜12の１価炭化水素基または炭素原子数１〜６アルコキシ基である。］
で表されるケイ素原子に結合した水素原子を１分子中に２個有する化合物と、
(b)付加反応性炭素−炭素二重結合を１分子中に２個有する多環式炭化水素と、
の付加反応生成物であって、かつ、付加反応性炭素−炭素二重結合を１分子中に２個有する付加反応生成物、
(Ｂ)ケイ素原子に結合した水素原子を１分子中に３個以上有し、かつ、フェニル基を含有する直鎖状シロキサン、
(Ｃ)アルコキシシリル基およびエポキシ基からなる群から選ばれる少なくとも１種の官能基と、ケイ素原子に結合した水素原子と、を有するシロキサン化合物、ならびに、
(Ｄ)ヒドロシリル化反応触媒
を含む硬化性シリコーン系組成物を提供するものである。
【発明の効果】
【００１０】
本発明の硬化性シリコーン系組成物は、電極の変色を防止するガスバリア性を保持し、かつ、多数のＬＥＤチップを搭載した基板に対して封止を施しても基板に反りが生じることがなく、ダイシングするのに十分な硬度を持つ硬化性シリコーン系組成物を与えることができる。従って、種々の製造工程に対応した発光ダイオード素子の保護、封止の用途に好適に使用できる。また、硬化物は透明性に優れるため、レンズ材料、光学機器用封止材、ディスプレイ材料等の各種の光学用材料、電子機器用絶縁材、更にはコーティング材料としても有用である。
【発明を実施するための形態】
【００１１】
以下、本発明について詳しく説明する。なお、Ｍｅはメチル基を示し、Ｐｈはフェニル基を示す。
−硬化性シリコーン系組成物−
［(Ａ)成分］
本発明の組成物の(Ａ)成分は、
(a)下記一般式(1)：
【００１２】
【化２】
2012046604.tif 000003
【００１３】
［式中、Ｒは独立に非置換のまたはハロゲン原子、シアノ基もしくはグリシドキシ基で置
換された炭素原子数１〜12、好ましくは１〜６の１価炭化水素基または炭素原子数１〜６、好ましくは１〜４のアルコキシ基である］
で表されるケイ素原子に結合した水素原子（以下、「ＳｉＨ」とも云う）を１分子中に２個有する化合物と、
(b)付加反応性炭素−炭素二重結合を１分子中に２個有する多環式炭化水素との付加反応生成物であって、かつ、付加反応性炭素−炭素二重結合を１分子中に２個有する付加反応生成物である。
【００１４】
＜(a)成分＞
この(Ａ)成分の反応原料である、（a）成分は式(1)で表される化合物である。
【００１５】
【化３】
2012046604.tif 000004
【００１６】
（式中、Ｒは、独立に非置換のまたはハロゲン原子、シアノ基もしくはグリシドキシ基で置換された炭素原子数１〜12、好ましくは１〜６の１価炭化水素基または炭素原子数１〜６、好ましくは１〜４のアルコキシ基である。
上記一般式(1)中のＲは、アルケニル基およびアルケニルアリール基以外のものであるものが好ましく、特に、その全てがメチル基であることが好ましい。
【００１７】
この上記一般式(1)で表される化合物としては、例えば、
構造式：ＨＭｅ2Ｓi-ｐ-Ｃ6Ｈ4-ＳｉＭｅ2Ｈで表される1,4-ビス(ジメチルシリル)ベンゼン、
構造式：ＨＭｅ2Ｓi-ｍ-Ｃ6Ｈ4-ＳｉＭｅ2Ｈで表される1,3-ビス(ジメチルシリル)ベンゼン等のシルフェニレン化合物が挙げられる。
なお、この上記一般式(1)で表される化合物は、１種単独でも２種以上を組み合わせても使用することができる。
【００１８】
＜(b)成分＞
この(Ａ)成分の反応原料である(b)付加反応性炭素−炭素二重結合を１分子中に２個有する多環式炭化水素において、前記「付加反応性」とは、ケイ素原子に結合した水素原子と周知のヒドロシリル化反応により付加反応し得る性質を意味する。
【００１９】
また、該(b)成分は、(i)多環式炭化水素の骨格を形成している炭素原子のうち、隣接する２つの炭素原子間に付加反応性炭素−炭素二重結合が形成されているもの、(ii)多環式炭化水素の骨格を形成している炭素原子に結合した水素原子が、付加反応性炭素−炭素二重結合含有基によって置換されているもの、または、(iii)多環式炭化水素の骨格を形成している炭素原子のうち、隣接する２つの炭素原子間に付加反応性炭素−炭素二重結合が形成されており、かつ、多環式炭化水素の骨格を形成している炭素原子に結合した水素原子が付加反応性炭素−炭素二重結合含有基によって置換されているもの、の何れであっても差し支えない。ここで、付加反応性炭素−炭素二重結合含有基としては、例えば、ビニル基、アリル基、プロペニル基、ブテニル基、ヘキセニル基、ノルボルニル基等のアルケニル基、特に炭素原子数２〜１２のもの等が挙げられる。
この(b)成分としては、例えば、下記構造式(x)：
【００２０】
【化４】
2012046604.tif 000005
【００２１】
で表される5-ビニルビシクロ[2.2.1]ヘプト-2-エン、
下記構造式(y)：
【００２２】
【化５】
2012046604.tif 000006
【００２３】
で表される6-ビニルビシクロ[2.2.1]ヘプト-2-エン、前記両者の組み合わせ（以下、これら３者を区別する必要がない場合は、「ビニルノルボルネン」と総称することがある）が挙げられる。
なお、前記ビニルノルボルネンのビニル基の置換位置は、シス配置（エキソ形）またはトランス配置（エンド形）のいずれであってもよく、また、前記配置の相違によって、該成分の反応性等に特段の差異がないことから、前記両配置の異性体の組み合わせであっても差し支えない。
【００２４】
＜(Ａ)成分の調製＞
本発明の組成物の(Ａ)成分は、ＳｉＨを１分子中に２個有する上記(a)成分の１モルに対して、付加反応性炭素−炭素二重結合を１分子中に２個有する上記(b)成分の１モルを越え10モル以下、好ましくは１モルを越え５モル以下の過剰量を、ヒドロシリル化反応触媒の存在下で付加反応させることにより、ＳｉＨを有しない付加反応生成物として得ることができる。
【００２５】
前記ヒドロシリル化反応触媒としては、従来から公知のものが全て使用することができる。例えば、白金を担持したカーボン粉末、白金黒、塩化第２白金、塩化白金酸、塩化白金酸と一価アルコールとの反応生成物、塩化白金酸とオレフィン類との錯体、白金ビスアセトアセテート等の白金系触媒；パラジウム系触媒、ロジウム系触媒等の白金族金属系触媒が挙げられる。また、付加反応条件、溶媒の使用等については、特に限定されず通常のとおりとすればよい。
【００２６】
前記のとおり、(Ａ)成分の調製に際し、上記(a)成分に対して過剰モル量の上記(b)成分を用いることから、該(Ａ)成分は、上記(b)成分の構造に由来する付加反応性炭素−炭素二重結合を１分子中に２個有するものである。更に、上記(a)成分に由来する残基が、上記(b)成分の構造に由来する付加反応性炭素−炭素二重結合を有しない多環式炭化水素の二価の残基によって結合されている構造を含むものであってもよい。
【００２７】
即ち、(Ａ)成分としては、例えば、下記一般式(6)：
Ｙ-Ｘ-(Ｙ'-Ｘ)ｐ-Ｙ      (6)
（式中、Ｘは上記(a)成分の化合物の二価の残基であり、Ｙは上記(b)成分の多環式炭化水素の一価の残基であり、Ｙ'は上記(b)成分の二価の残基であり、ｐは０〜10、好ましくは０〜５の整数である）
で表される化合物が挙げられる。
【００２８】
なお、上記(Ｙ'-Ｘ)で表される繰り返し単位の数であるｐの値については、上記(a)成分１モルに対して反応させる上記(b)成分の過剰モル量を調整することにより設定することが可能である。
上記一般式(6)中のＹとしては、具体的には、例えば、下記構造式：
【００２９】
【化６】
2012046604.tif 000007
【００３０】
【化７】
2012046604.tif 000008
【００３１】
で表される一価の残基（以下、前記６者を区別する必要がない場合は、これらを「ＮＢ基」と総称し、また、前記６者の構造を区別せずに「ＮＢ」と略記することがある。）；
【００３２】
上記一般式(6)中のＹ'としては、具体的には、例えば、下記構造式：
【００３３】
【化８】
2012046604.tif 000009
【００３４】
で表される二価の残基が挙げられる。
但し、上記構造式で表される非対称な二価の残基は、その左右方向が上記記載のとおりに限定されるものではなく、上記構造式は、実質上、個々の上記構造を紙面上で180度回転させた構造をも含めて示している。
【００３５】
上記一般式(6)で表される(Ａ)成分の好適な具体例を、以下に示すが、これに限定されるものではない。（なお、「ＮＢ」の意味するところは、上記のとおりである。）
ＮＢ-Ｍｅ2Ｓi-ｐ-Ｃ6Ｈ4-ＳｉＭｅ2-ＮＢ
ＮＢ-Ｍｅ2Ｓi-ｍ-Ｃ6Ｈ4-ＳｉＭｅ2-ＮＢ
【００３６】
【化９】
2012046604.tif 000010
【００３７】
（式中、ｐは１〜10の整数である。）
更に、本発明の(Ａ)成分は、１種単独でも２種以上を組み合わせても使用することができる。
【００３８】
［(Ｂ)成分］
本発明の(Ｂ)成分は、ケイ素原子に結合した水素原子を１分子中に３個以上有し、かつ、フェニル基を含有する直鎖状シロキサンである。該(Ｂ)成分中のＳｉＨが、上記(Ａ)成分の１分子中に２個有する付加反応性炭素−炭素二重結合とヒドロシリル化反応により付加して、３次元網状構造の硬化物を与える。
【００３９】
該(Ｂ)成分としては、例えば、下記一般式(２)：
R’3SiO（R’2SiO）ｎSiR’3                        （２）
［式中、R’は、独立に水素原子、非置換のまたはハロゲン原子、シアノ基もしくはグリシドキシ基で置換された炭素原子数１〜12の１価炭化水素基であり、但し、１分子中のR'の少なくとも３個は水素原子で、かつ、１分子中のR'の少なくとも１個はフェニル基であり、ｎは0〜100の数を示す。］
で表される直鎖状シロキサン系化合物が挙げられる。
【００４０】
上記一般式(2)中のＲ’が非置換またはハロゲン原子、シアノ基もしくはグリシドキシ基で置換された一価炭化水素基である場合、例えば、メチル基、エチル、プロピル基、イソプロピル基、ブチル基、tert-ブチル基、ペンチル基、イソペンチル基、ヘキシル基、sec-ヘキシル基等のアルキル基；シクロペンチル基、シクロヘキシル基等のシクロアルキル基；フェニル基、ｏ-，ｍ-，ｐ-トリル等のアリール基；ベンジル基、2-フェニルエチル基等のアラルキル基；ｐ-ビニルフェニル基等のアルケニルアリール基；およびこれらの基中の炭素原子に結合した１個以上の水素原子が、ハロゲン原子、シアノ基、もしくはグリシドキシ基で置換された、例えば、クロロメチル基、3-クロロプロピル基、3,3,3-トリフルオロプロピル基等のハロゲン化アルキル基；2-シアノエチル基；3-グリシドキシプロピル基等が挙げられる。また、（Ａ）成分と相溶し透明な材料を形成するために、また、得られるガスバリア性の観点から、１分子中の少なくとも１個のＲ’はフェニル基である。
上記の条件を満たすことを条件として、残るＲ’はメチル基とフェニル基であることが、工業的に製造することが容易であり、入手しやすいことから好ましい。
【００４１】
上記(Ｂ)成分の好適な具体例を、以下に示すが、これに限定されるものではない。
Me3SiO(MeHSiO)3(Ph2SiO)2SiMe3
Me3SiO(MeHSiO)4(Ph2SiO)2SiMe3
HMe2SiO(MeHSiO)1(Ph2SiO)2SiMe2H
HMe2SiO(MeHSiO)2(Ph2SiO)2SiMe2H
本発明の(Ｂ)成分は、１種単独でも２種以上を組み合わせても使用することができる。
【００４２】
［(Ｃ)成分］
本発明の（Ｃ）成分は、アルコキシシリル基およびエポキシ基からなる群から選ばれる少なくとも１種の官能基と、ケイ素原子に結合した水素原子と、を有するシロキサン化合物であり、（Ａ）成分の付加反応性炭素−炭素二重結合とヒドロシリル化反応により付加して、３次元網状構造の硬化物を与えるとともに、基板材料との接着性を付与するものである。
【００４３】
上記のアルコキシシリル基およびエポキシ基は、通常、２価の有機基を介してケイ素原子に結合しており、２価の有機基としては、エチレン基、トリメチレン基、テトラメチレン基等の炭素原子数２〜６のアルキレン基、および、かかるアルキレン基を構成する複数のメチレン基の一部が酸素原子に置換されたアルキレン基が挙げられる。
【００４４】
この(Ｃ)成分としては、例えば、1-(2-トリメトキシシリルエチル)-1,3,5,7-テトラメチルシクロテトラシロキサン、1-(3-グリシドキシプロピル)-1,3,5,7-テトラメチルシクロテトラシロキサン、1-(2-トリメトキシシリルエチル)-3-(3-グリシドキシプロピル)-1,3,5,7-テトラメチルシクロテトラシロキサン、等が挙げられる。これらは１種単独でも２種以上を組み合わせても使用することができる。
【００４５】
［(Ａ)、(Ｂ)および(Ｃ)成分の配合量］
一般的には、硬度がコーティング材料等の前述した用途において十分な硬度を有する硬化物が得られる点で、本組成物中に含まれる付加反応性炭素−炭素二重結合の合計１モル当り、該組成物中に含まれるＳｉＨの合計の量が、通常、0.5〜3.0モルの範囲、好ましくは0.8〜1.5モルの範囲となるようにするのがよい。即ち、後述する任意配合成分として、上記(Ａ)成分以外の付加反応性炭素−炭素二重結合を有するケイ素系化合物、および／または、(Ｂ)成分および(Ｃ)成分以外のＳｉＨを有するケイ素系化合物を配合する場合においては、これらの任意配合成分中の付加反応性炭素−炭素二重結合およびＳｉＨ基を考慮する必要がある。
【００４６】
しかし、(Ａ)成分、(Ｂ)成分および(Ｃ)成分以外に、付加反応性炭素−炭素二重結合を有するケイ素系化合物もＳｉＨ基を有するケイ素化合物も存在しない場合には、(Ａ)、(Ｂ)および(Ｃ)成分の配合量は、（Ａ）成分中の付加反応性炭素−炭素二重結合の合計１モル当り、（Ｂ）成分および（Ｃ）成分中のＳｉＨの合計の量が、通常、0.5〜3.0モル、好ましくは0.8〜1.5モルとなる量とすることになる。
【００４７】
なお、(Ａ)成分以外の付加反応性炭素−炭素二重結合を有するケイ素系化合物が含まれる場合、該化合物が有する付加反応性炭素−炭素二重結合が、全組成物中の付加反応性炭素−炭素二重結合の合計量の５０モル％以下であることが好ましく、０〜３０モル％であることがより好ましい。また、(Ｂ)成分および(Ｃ)成分以外のＳｉＨを有するケイ素系化合物が含まれる場合、該化合物が有するＳｉＨが、全組成物中のＳｉＨの合計量の５０モル％以下であることが好ましく、０〜３０モル％であることがより好ましい。
【００４８】
［(Ｄ)成分］
本発明の(Ｄ)成分であるヒドロシリル化反応触媒は、上記「(Ａ)成分の調製」で記載したものと同じである。
【００４９】
本発明の組成物への(Ｄ)成分の配合量は、触媒としての有効量であればよく、特に制限されない。通常、上記(Ａ)成分と(Ｂ)成分との合計質量に対して、白金族金属原子として、通常、１〜500ppm、特に２〜100ppm程度となる量を配合することが好ましい。前記範囲内の配合量とすることで、硬化反応に要する時間が適度のものとなり、硬化物が着色する等の問題を生じることがない。
【００５０】
［他の配合成分］
本発明の組成物には、上記(Ａ)〜(Ｄ)成分に加えて、本発明の目的・効果を損なわない範囲で下記に例示する他の成分を配合することは任意である。
＜酸化防止剤＞
本発明の硬化性樹脂組成物の硬化物中には、上記(Ａ)成分中の付加反応性炭素−炭素二重結合が未反応のまま残存している場合があり、必要に応じ、酸化防止剤を配合することにより前記着色を未然に防止することができる。
【００５１】
この酸化防止剤としては、従来から公知のものが全て使用することができ、例えば、2,6-ジ-ｔ-ブチル-4-メチルフェノール、2,5-ジ-ｔ-アミルヒドロキノン、2,5-ジ-ｔ-ブチルヒドロキノン、4,4'-ブチリデンビス(3-メチル-6-ｔ-ブチルフェノール)、2,2'-メチレンビス(4-メチル-6-ｔ-ブチルフェノール)、2,2'-メチレンビス(4-エチル-6-ｔ-ブチルフェノール)等が挙げられる。これらは、１種単独でも２種以上を組み合わせても使用することができる。
【００５２】
なお、この酸化防止剤を使用する場合、その配合量は、酸化防止剤としての有効量であればよく、特に制限されないが、上記(Ａ)成分と(Ｂ)成分との合計質量に対して、通常、10〜10,000ppm、特に100〜1,000ppm程度配合することが好ましい。前記範囲内の配合量とすることによって、酸化防止能力が十分発揮され、着色、白濁、酸化劣化等の発生がなく光学的特性に優れた硬化物が得られる。
【００５３】
＜粘度・硬度調整剤＞
本発明の組成物の粘度または本発明の組成物から得られる硬化物の硬度等を調整するために、ケイ素原子に結合したアルケニル基またはＳｉＨを有する直鎖状ジオルガノポリシロキサンもしくは網状オルガノポリシロキサン；非反応性の（即ち、ケイ素原子に結合したアルケニル基およびＳｉＨを有しない）直鎖状または環状ジオルガノポリシロキサン、シルフェニレン系化合物等を配合してもよい。
【００５４】
＜その他＞
また、ポットライフを確保するために、1-エチニルシクロヘキサノール、3,5-ジメチル-1-ヘキシン-3-オール等の付加反応制御剤を配合することができる。更に、透明性に影響を与えない範囲で、強度を向上させるためにヒュームドシリカ等の無機質充填剤を配合してもよいし、必要に応じて、染料、顔料、難燃剤等を配合してもよい。
【００５５】
更に、太陽光線、蛍光灯等の光エネルギーによる光劣化に抵抗性を付与するため光安定剤を用いることも可能である。この光安定剤としては、光酸化劣化で生成するラジカルを補足するヒンダードアミン系安定剤が適しており、酸化防止剤と併用することで、酸化防止効果はより向上する。光安定剤の具体例としては、ビス(2,2,6,6-テトラメチル-4-ピペリジル)セバケート、4-ベンゾイル-2,2,6,6-テトラメチルピペリジン等が挙げられる。
【００５６】
また、本発明の組成物を封止材料として用いる場合には、基材との接着性を向上させるためにシランカップリング剤を配合してもよいし、クラック防止のため可塑剤を添加してもよい。
【００５７】
なお、本発明の組成物の硬化条件については、その量により異なり、特に制限されないが、通常、60〜180℃、１〜5時間の条件とすることが好ましい。
【００５８】
−組成物の硬化物−
上述した本発明の組成物を硬化させることにより得られる硬化物は、ガスバリア性に優れており、厚さ１ｍｍのシート換算で、２３℃において酸素ガス透過率が300ｃｍ３／m2・day以下であり、好ましくは0〜200ｃｍ３／m2・dayである。したがって、発光ダイオード等の半導体装置に封止材として用いた場合に、外部から腐食性ガスが浸透することが防止され、銀電極の変色、ひいてはＬＥＤの輝度の低下を防ぐことができる。
【００５９】
また、該硬化物は一般に硬度（ＳｈｏｒｅＤ）が５０以上であり、好ましくは６０以上、通常６０〜７０である。該硬化物はこのように高硬度であるにも関わらず、基板上に塗布し硬化させたときに該基板の変形が起り難いので、多数のＬＥＤチップを搭載した基板に組成物を塗布し硬化させた後に、ダイシングによって個片化する製造方法に用いることができる。
【００６０】
上記の硬化物は無色透明であるので、レンズ材料、LED、受光素子等の光学機器用封止材、ディスプレイ材料等の各種の光学用材料、プリプレグ等の電子機器用絶縁材、更にはコーティング材料として好適である。
【実施例】
【００６１】
以下、実施例および比較例を示し、本発明を具体的に説明するが、本発明は下記の実施例に制限されるものではない。
［合成例１］(Ａ)成分の調製
攪拌装置、冷却管、滴下ロートおよび温度計を備えた5Lの４つ口フラスコに、ビニルノルボルネン（商品名：Ｖ0062、東京化成社製；5-ビニルビシクロ[2.2.1]ヘプト-2-エンと6-ビニルビシクロ[2.2.1]ヘプト-2-エンとの略等モル量の異性体混合物）1785ｇ（14.88モル）、および、トルエン455ｇを加え、オイルバスを用いて85℃に加熱した。これに、５質量％の白金を担持したカーボン粉末3.6ｇを添加し、攪拌しながら1,4-ビス(ジメチルシリル)ベンゼン1698ｇ（8.75モル）を180分間かけて滴下した。滴下終了後、更に110℃で加熱攪拌を24時間行った後、室温まで冷却した。その後、白金担持カーボンをろ過して除去し、トルエンおよび過剰のビニルノルボルネンを減圧留去して、無色透明なオイル状の反応生成物（25℃における粘度：12820mPa・s）3362ｇを得た。
【００６２】
反応生成物を、FT-IR、NMR、GPC等により分析した結果、このものは、
(１)ｐ-フェニレン基を２個有する化合物（下記に代表的な構造式の一例を示す）：約41モル％、
【００６３】
【化１０】
2012046604.tif 000011
【００６４】
（２）ｐ-フェニレン基を３個有する化合物（下記に代表的な構造式の一例を示す）：約32モル％
【００６５】
【化１１】
2012046604.tif 000012
【００６６】
（３）および、ｐ-フェニレン基を４個以上有する化合物：約27モル％
の混合物であることが判明した。また、前記混合物全体としての付加反応性炭素−炭素二重結合の含有割合は、0.36モル／100ｇであった。
【００６７】
［実施例１］
(Ａ)合成例１で得られた反応生成物：40質量部、
(Ｂ)Me3SiO(MeHSiO)3(Ph2SiO)2SiMe3：52質量部、
(Ｃ)1-(2-トリメトキシシリルエチル)-3-(3-グリシドキシプロピル)-1,3,5,7-テトラメチルシクロテトラシロキサン：8質量部
（なお、上記組成物中のＳｉＨ／炭素−炭素二重結合のモル比は1.03である。）
(Ｄ)白金-ビニルシロキサン錯体：白金原子として、上記組成物合計質量に対して20ppmとなる量、並びに
1-エチニルシクロヘキサノール：0.03質量部
を均一に混合して組成物を得た。
【００６８】
［実施例２］
(Ａ)合成例１で得られた反応生成物：56質量部、
(Ｂ)Me3SiO(MeHSiO)4(Ph2SiO)2SiMe3：36質量部、
(Ｃ)1-(2-トリメトキシシリルエチル)-3-(3-グリシドキシプロピル)-1,3,5,7-テトラメチルシクロテトラシロキサン：8質量部
（なお、上記組成物中のＳｉＨ／炭素−炭素二重結合のモル比は1.04である。）
(Ｄ)白金-ビニルシロキサン錯体：白金原子として、上記組成物合計質量に対して20ppmとなる量、並びに
1-エチニルシクロヘキサノール：0.03質量部
を均一に混合して組成物を得た。
【００６９】
［実施例３］
(Ａ)合成例１で得られた反応生成物：56質量部、
(Ｂ)HMe2SiO(MeHSiO)1(Ph2SiO)2SiMe2H：36質量部、
(Ｃ)1-(2-トリメトキシシリルエチル)-3-(3-グリシドキシプロピル)-1,3,5,7-テトラメチルシクロテトラシロキサン：8質量部
（なお、上記組成物中のＳｉＨ／炭素−炭素二重結合のモル比は1.05である。）
(Ｄ)白金-ビニルシロキサン錯体：白金原子として、上記組成物合計質量に対して20ppmとなる量、並びに
1-エチニルシクロヘキサノール：0.03質量部
を均一に混合して組成物を得た。
【００７０】
［実施例４］
(Ａ)合成例１で得られた反応生成物：59質量部、
(Ｂ)HMe2SiO(MeHSiO)2(Ph2SiO)2SiMe2H：33質量部、
(Ｃ)1-(2-トリメトキシシリルエチル)-3-(3-グリシドキシプロピル)-1,3,5,7-テトラメチルシクロテトラシロキサン：8質量部
（なお、上記組成物中のＳｉＨ／炭素−炭素二重結合のモル比は1.09である。）
(Ｄ)白金-ビニルシロキサン錯体：白金原子として、上記組成物合計質量に対して20ppmとなる量、並びに
1-エチニルシクロヘキサノール：0.03質量部
を均一に混合して組成物を得た。
【００７１】
［比較例１］
上記実施例１に記載の(A)成分を77質量部用いること、並びに、(B)成分として、
(ＭｅＨＳiＯ)415質量部を使用した以外は、実施例１と同様にして組成物を得た。（なお、SiH／炭素−炭素二重結合（モル比）＝1.01）
【００７２】
［比較例２］
上記実施例１に記載の(B)成分として下記の1,3,5,7-テトラメチルシクロテロラシロキサンとビニルノルボルネンの付加反応物  33質量部を使用すること以外は、実施例１と同様にして組成物得た。（なお、SiH／炭素−炭素二重結合（モル比）＝1.11）
【００７３】
【化１２】
2012046604.tif 000013
【００７４】
（式中、ｎは1〜11の整数である。）
【００７５】
＜性能評価手法＞
各実施例および比較例で得られた組成物について、下記の特性について、それぞれ記載の手法に従って硬化物を作成し、性能評価を実施した。硬化の条件は、100℃で１時間加熱し、さらに、150℃で5時間加熱して硬化を行なった。結果を表１および表２に示す。
【００７６】
（１）外観
２枚のガラス板間に２mm厚のスペーサーを介在させ、15mm×40mm×2mmの空間に組成物を収め、上記の条件で加熱硬化を行った。得られた硬化物の外観を目視で評価した。
（２）硬度
（１）と同様の方法で作成した６ｍｍ厚の硬化物を用いて、硬度（Shore D）を測定した。
（３）ガスバリア性の評価
外径100mmφ、厚み１mmの硬化物を作成し、イリノイインスツルメンツ社製酸素ガス透過率測定装置（8001型）を用い、23℃にて測定を実施した。
【００７７】
（４）基板形状保持性の評価
基板上で組成物を硬化させて硬化物を作成した際の基板の反りの発生を評価した。
アルミニウム基板（50mm×150mm×0.３mm）に組成物を塗布し上記条件で硬化させ、基板上に1mm厚の硬化物を作成した。室温放置後、アルミ基板の反りを測定した。
（５）ダイシング試験
プリント配線板用積層基板（三菱ガス化学製、HL820、50mm×150mm×0.２mm）に組成物を塗布し上記条件で硬化させ、基板上に1mm厚の硬化物を作成した。室温に放置後、粘着フィルムを基板に貼付後、（株）ディスコ製ダイシング装置（DAD341型）を用いて5mm×5mmのサイズに切断した。
【００７８】
（６）光透過率
（１）で作成した硬化物について分光光度計を用いて、測定波長：800nm、600nm、400nmの３点について光透過率の測定を行った。
【００７９】
【表１】
2012046604.tif 000014
【００８０】
（注）＊比較例１，２のダイシングテストでは、基板を粘着フィルムに貼り付けた際、平坦な状態を保持できない現象が起こった。
【００８１】
【表２】
2012046604.tif 000015
【００８２】
［評価］
実施例の硬化物は、いずれも、透明性、ガスバリア性に優れ、かつ、高硬度であるにもかかわらず基板上に硬化物を作成しても基板の反りが起こらない。したがって、ダイシングに適している。一方、比較例の組成物はガスバリア性に劣り、基板上に硬化物を作成した場合、反りが大きいためダイシングを行うことが不可能であった。
【産業上の利用可能性】
【００８３】
本発明の組成物は、種々の発光ダイオード素子の製造工程において保護、封止に有用である。また、レンズ材料、光学機器用封止材、ディスプレイ材料等の各種の光学用材料、電子機器用絶縁材、コーティング材料としても有用である。